АКТИВИРУЮЩАЯ ЖИДКОСТЬ ДЛЯ ПРОМЫВКИ И СПОСОБ ОБРАБОТКИ МЕТАЛЛИЧЕСКОЙ ПОДЛОЖКИ

1. Активирующая жидкость для промывки для обработки подложки, включающая:
(a) первый компонент, включающий дисперсию частиц фосфатов двухвалентных или трехвалентных металлов или их комбинаций, причем указанные частицы фосфатов металлов имеют средний размер частиц не больше, чем 10 мкм; и
(b) второй компонент, включающий:
(i) первый сополимер, полученный полимеризацией этиленоксида, пропиленоксида или их комбинаций, причем один конец первого сополимера завершается аминной группой, гидроксильной группой или алкильной группой; и
(ii) второй сополимер, полученный полимеризацией стирола и второго мономера, содержащего, по меньшей мере, одну карбоксильную группу, ангидридную группу, или их комбинации, причем второй мономер присутствует в количестве меньше, чем 50 мас.% в расчете на общий вес второго компонента.
2. Активирующая жидкость для промывки по п. 1, в которой фосфат металла присутствует в количестве от 50 до 5000 ppm в расчете на общий вес активирующей жидкости для промывки.
3. Активирующая жидкость для промывки по п. 1, в которой фосфат металла присутствует в количестве от 150 до 1500 ppm в расчете на общий вес активирующей жидкости для промывки.
4. Активирующая жидкость для промывки по п. 1, в которой двухвалентный или трехвалентный металл включает цинк, железо или их комбинацию.
5. Активирующая жидкость для промывки по п. 1, в которой первый сополимер присутствует в количестве от 10 до 10000 ppm в расчете на общий вес активирующей жидкости для промывки.
6. Активирующая жидкость для промывки по п. 1, в которой первый сополимер присутствует в количестве от 50 до 1000 ppm в расчете на общий вес активирующей жидкости для промывки.
7. Активирующая жидкость для промывки по п. 1, в которой второй сополимер присутствует в количестве меньше, чем 30 мас.% в расчете на общий вес активирующей жидкости для промывки.
8. Активирующая жидкость для промывки по п. 1, в которой второй мономер включает двухосновную кислоту, ангидрид двухосновной кислоты или их комбинацию.
9. Активирующая жидкость для промывки по п. 1, в которой массовое соотношение первого компонента ко второму компоненту составляет от 1:1 до 20:1.
10. Активирующая жидкость для промывки по п. 1, дополнительно включающая диоксид кремния.
11. Активирующая жидкость для промывки по п. 1, в которой диоксид кремния присутствует в количестве от 50 до 5000 ppm в расчете на общий вес активирующей жидкости для промывки.
12. Активирующая жидкость для промывки по п. 10, в которой диоксид кремния представляет собой осажденный диоксид кремния.
13. Активирующая жидкость для промывки по п. 10, в которой диоксид кремния является хрупким при сдвиговом усилии.
14. Способ обработки подложки, включающий: (i) нанесение активирующей жидкости для промывки на, по меньшей мере, часть подложки, в котором активирующая жидкость для промывки включает:
(a) первый компонент, включающий дисперсию частиц фосфатов двухвалентных или трехвалентных металлов или их комбинаций, причем указанные частицы фосфатов металлов имеют средний размер частиц не больше, чем 10 мкм; и
(b) второй компонент, включающий:
(i) первый сополимер, полученный полимеризацией этиленоксида, пропиленоксида или их комбинаций, причем один конец первого сополимера завершается аминной группой, гидроксильной группой или алкильной группой; и
(ii) второй сополимер, полученный полимеризацией стирола и второго мономера, содержащего, по меньшей мере, одну карбоксильную группу, ангидридную группу или их комбинации, причем второй мономер присутствует в количестве меньше, чем 50 мас.% в расчете на общий вес второго компонента.
15. Способ по п. 14, в котором двухвалентный или трехвалентный металл включает цинк, железо или их комбинацию.
16. Способ по п. 14, в котором второй мономер включает двухосновную кислоту, ангидрид двухосновной кислоты или их комбинацию.
17. Способ по п. 14, в котором активирующая жидкость для промывки дополнительно включает диоксид кремния.
18. Способ по п. 14, дополнительно включающий (ii) фосфатирование, по меньшей мере, части подложки раствором фосфата цинка.
19. Подложка, обработанная активирующей жидкостью для промывки по п. 1.
20. Подложка по п. 19, дополнительно включающая фосфатное покрытие.